(57)【特許請求の範囲】
【請求項１】
ジメチルエーテルと水から水素を得るためのジメチルエーテル改質反応のための改質触媒成分と、副生するＣＯを除去するＣＯシフト反応のためのＣＯシフト触媒成分とを含むジメチルエーテル改質触媒であって、上記改質触媒成分が白金を固体酸作用を有する担体に担持して成る改質触媒成分であり、上記ＣＯシフト触媒成分がＣｕ、Ｚｎ、Ｃｒ、ＦｅおよびＡｌの各々の酸化物から成るグループから選択された少なくとも2種以上の複合酸化物であることを特徴とするジメチルエーテル改質触媒。
【請求項２】
上記改質触媒成分と上記ＣＯシフト触媒成分とを粉末混合して成ることを特徴とする請求項１のジメチルエーテル改質触媒。
【請求項３】
請求項１の改質触媒成分の粉末にＣＯシフト触媒成分を担持して成ることを特徴とするジメチルエーテル改質触媒。
【請求項４】
上記固体酸作用を有する担体がγ−Ａｌ2Ｏ3、チタニア、ＺｒＯ2、ゼオライトおよびメタロシリケートから成るグループから選ばれた少なくとも1種の担体であることを特徴とする請求項１〜３のいずれかのジメチルエーテル改質触媒。
【請求項５】
上記固体酸作用を有する担体の固体酸量が、ピリジン吸着量で０．１ｍｍｏｌ／ｇ以上であることを特徴とする請求項１〜４のいずれかのジメチルエーテル改質触媒。
【請求項６】
請求項１〜５のいずれかのジメチルエーテル改質触媒を用いてジメチルエーテルを改質するジメチルエーテル改質方法であって、ジメチルエーテルに対し、水と酸素を加え、部分酸化反応も生じさせるようにしたことを特徴とするジメチルエーテル改質方法。
【請求項７】
請求項６のジメチルエーテル改質方法において、ジメチルエーテル改質反応と上記部分酸化反応とによって、オートサーマル反応を行うようにしたことを特徴とするジメチルエーテル改質方法。
【発明の詳細な説明】
【０００１】
【発明の属する技術分野】
本発明は、ジメチルエーテルから効率的に水素を製造するためのジメチルエーテル改質触媒およびジメチルエーテル改質方法に関するものである。
【０００２】
【従来の技術】
燃料電池は、水素と酸素から水を得る電池反応によって起電力を得ている。原料の水素は、原燃料と水を改質触媒の存在下に反応させて得られる。このような燃料電池のうち、固体高分子型燃料電池（ＰＥＦＣ：Ｐｏｌｙｍｅｒ  Ｅｌｅｃｔｒｏｌｙｔｅ  Ｆｕｅｌ  Ｃｅｌｌ）が優れた性能を発揮できるものとして注目されている。このような固体高分子型燃料電池では、水素を燃料とし、アノード（燃料極）、カソード（空気極）における電極反応によって起電力を得ている。
【０００３】
上記原燃料としては、メタノール、エタノールが用いられていたが、ジメチルエーテルも採用の選択枝として採用されつつある。
ジメチルエーテルでは、メタネーション反応の副反応を抑制するために、７００℃以上で改質反応を行なう。そして、副生するＣＯ（一酸化炭素）を４５０℃付近のＣＯシフト反応によってＣＯを除去するようにしている。
【０００４】
しかし、このように温度域を変えて、改質反応とＣＯシフト反応を行わせるためには、各々の反応に合わせて触媒装置を設ける必要があり、ＰＥＦＣ装置の大きさをコンパクト化するにあたって改善が望まれていた。
【０００５】
【発明が解決しようとする課題】
本発明は上記事情に対してなされたもので、ジメチルエーテルの改質反応と、ＣＯシフト反応とを効率的に単一の触媒で、しかも低温で行うことを可能とするジメチルエーテル改質触媒およびジメチルエーテルの改質方法を提供することを目的とする。
【０００６】
【課題を解決するための手段】
上記目的を達成するため、本発明に係るジメチルエーテル改質触媒は、ジメチルエーテルと水から水素を得るためのジメチルエーテル改質反応のための改質触媒成分と、副生するＣＯを除去するＣＯシフト反応のためのＣＯシフト触媒成分とを含むジメチルエーテル改質触媒であって、上記改質触媒成分が白金を固体酸作用を有する担体に担持して成る改質触媒成分であり、上記ＣＯシフト触媒成分がＣｕ、Ｚｎ、Ｃｒ、ＦｅおよびＡｌの各々の酸化物から成るグループから選択された少なくとも2種以上の複合酸化物であることを特徴とする。
【０００７】
上記改質触媒成分と上記ＣＯシフト触媒成分とは、粉末混合することが好適である。また、その他、改質触媒成分の粉末にＣＯシフト触媒成分を担持することによっても本発明のジメチルエーテル改質触媒を得ることができる。
上記固体酸作用を有する担体としては、γ−Ａｌ2Ｏ3、チタニア、ＺｒＯ2、ゼオライトおよびメタロシリケートから成るグループから選ばれた少なくとも1種が好適である。そして、固体酸作用を有する担体の固体酸量は、ピリジン吸着量で０．１ｍｍｏｌ／ｇ以上とすることが好適である。
【０００８】
また、本発明は、別の側面において、上記したジメチルエーテル改質触媒を用いたジメチルエーテルの改質方法である。このようなジメチルエーテル改質方法では、ジメチルエーテルに対し、水と酸素を加え、部分酸化反応も生じさせるようにする。このように酸素をも加えることによって、ジメチルエーテル改質反応と上記部分酸化反応とを併発させ、オートサーマル反応を行うようにすることができる。
【０００９】
【発明の実施の形態】
以下、本発明に係るジメチルエーテル改質触媒とジメチルエーテル改質方法をその実施の形態等についてさらに詳細に説明する。
本発明に係るジメチルエーテル改質触媒は、改質触媒成分として、白金を固体酸作用を有する担体に担持して成るものを採用することが好適である。
このような、担体としてはγ−Ａｌ2Ｏ3が一般的である。γ−Ａｌ2Ｏ3は固体酸性を有するためジメチルエーテルの加水分解作用を有し、メタノールを中間体として活性金属の作用により、ＣＯ、Ｈ2に分解することができる。
なお、固体酸性を有するアナターゼ型ＴｉＯ2等のチタニア、ジルコニア（ＺｒＯ2）、ゼオライト、メタロシリケート等もγ−Ａｌ2Ｏ3と同様な作用を有する。したがって、これらも本発明に係るジメチルエーテルの改質触媒の担体として用いることができる。また、これらの固体酸作用を有する担体の固体酸量は、ピリジン吸着量で０．１ｍｍｏｌ／ｇ以上であることが好適である。
【００１０】
上記担体に担持される金属（改質触媒成分の活性金属）としてはメタネーション作用が少ないＰｔが好ましい。もっとも、イリジウム、ロジウム、パラジウム等であっても良い。すなわち、イリジウム、Ｐｔ、ロジウムおよびパラジウム、さらにこれらに加えてこれらの化合物（酸化物、塩化物）から成るグループから選択した少なくとも一の活性金属（活性金属化合物）であっても良い。
【００１１】
さらに、ＣＯシフト能力を有する触媒成分（ＣＯシフト触媒成分）としてＣｕ、Ｚｎ、Ｃｒ、ＦｅおよびＡｌの各々の酸化物から成るグループから選択された少なくとも2種以上の複合酸化物が好ましい。これらの複合酸化物は、主に共沈法等により調製される。
また、ＣＯシフト触媒成分は、含浸法によりジメチルエーテル分解作用を有する触媒、すなわちジメチルエーテル改質触媒成分に担持しても良い。
【００１２】
ジメチルエーテル改質機能を持つ触媒とＣＯシフト機能を持つ触媒はおのおの１ｍｍ以下（好ましくは０．５ｍｍ以下）の粒径が良く、好ましくは粉末粉砕した触媒成分を混合させてペレット触媒化する方が良い。各触媒成分の粒径が小さい方が好ましい理由は、ジメチルエーテルの改質で生じたＣＯが近接したＣＯシフト機能を有する触媒に吸着されて、容易に拡散しＣＯシフト反応を進行させることができるためである。なお、ジメチルエーテル改質機能を持つ触媒とＣＯシフト機能を持つ触媒の配合比率は、（改質触媒成分）：（ＣＯシフト触媒成分）＝９５：５〜５：９５が好ましい。
【００１３】
本発明に係るジメチルエーテル改質触媒を用いることにより、ジメチルエーテルを４５０℃付近の低温で分解し、さらに、ＣＯシフト反応も同時に行わせるため、水素濃度が高く、ＣＯ濃度が低いガスを製造することが可能である。
【００１４】
ジメチルエーテルと水（水蒸気）とからは、以下の反応によって、水素とＣＯを生成する。
ＣＨ3ＯＣＨ3＋Ｈ2Ｏ→２ＣＯ＋４Ｈ2  ・・・・（１）
従来は、メタネーション反応を抑制するために、７００℃付近で行っていたが、本発明では、メタネーション反応が少ない触媒を用いるので、４５０℃またはその付近の低温で実施することができる。
また、該温度で、次のＣＯシフト反応も同時に進行する。
ＣＯ＋Ｈ2Ｏ→ＣＯ2＋Ｈ2            ・・・・・（２）
【００１５】
さらに、本発明に係るジメチルエーテル改質方法では、ジメチルエーテルに対し、水と酸素（空気）を加え、部分酸化反応も生じさせるようにすることができる。部分酸化反応をさらに適量に併発することによりオートサーマル反応として実施することができる。
【００１６】
【実施例】
実施例１（触媒の調製）
（触媒１の調製）
担体として比表面積１５０ｍ2／ｇのγ型アルミナ粉末（以下γ−Ａｌ2Ｏ3（γアルミナ）ともいう）を蒸発皿に入れ、塩化白金酸水溶液をγ−Ａｌ2Ｏ3に滴下し、１００℃のホットプレート上にて滴下した水分を蒸発させた。粉末を攪拌させながら均一に白金が担持されるようにし、このような含浸法にて担体に対して１重量％の白金（Ｐｔ）を担持した。
上記γ−Ａｌ2Ｏ3担持Ｐｔ触媒粉末を１２０℃で１２時間乾燥させた後、５５０℃で５時間空気雰囲気下にて焼成を行い、粉末触媒成分１を得た。
【００１７】
また、硝酸銅、硝酸亜鉛、硝酸アルミニウムを［Ｃｕ：Ｚｎ：Ａｌ＝５０：４０：１０（原子比）］の割合で水に溶かし、０．０１モル／Ｌ溶液の酸溶液（＝Ａ溶液）を得た。さらに、アルカリ溶液として炭酸ナトリウム水溶液（＝Ｂ溶液）０．０１モル／Ｌ溶液を調製した。Ａ溶液とＢ溶液を同時に別の容器にｐＨ７の中性を一定に保ちながら注ぎ、４０℃において中和沈殿を生成させた。
【００１８】
次に、沈殿物溶液を３時間熟成させながら、洗浄濾過を行い、１１０℃で１２時間乾燥し、その後、３００℃で５時間、空気雰囲気にて焼成を行い、粉末触媒成分２を得た。
粉末触媒成分１と粉末触媒成分２を重量比にて１：１にてサンプリングし、めのう乳鉢にて粉末混合を２時間行った。この場合各々の粉末成分は５０μｍ以下になり、２つの混合物の粉末を得た。つぎにこの混合物に、にアルミナゾルバインダー２％と水を添加して、３ｍｍφの粒状触媒を成型したのち、４００℃で５時間焼成した。本粒状触媒を触媒１とした。
【００１９】
（触媒２〜６の調製）
上記触媒１の粉末触媒成分２の調製法において、Ａ溶液の調製において硝酸銅の代わりに、硝酸クロム、硝酸鉄を同一の原子比にて調製し、同様な方法により、粉末触媒成分３（Ｃｒ：Ｚｎ：Ａｌ＝５０：４０：１０…原子比）、粉末触媒成分４（Ｆｅ：Ｚｎ：Ａｌ＝５０：４０：１０…原子比）を得た。さらに、Ａ溶液の調製法において、硝酸銅と硝酸アルミニウムの代わりに、硝酸クロムまたは硝酸鉄を添加し、Ｃｒ：Ｚｎ＝５０：５０（原子比）、Ｆｅ：Ｚｎ＝５０：５０（原子比）を上記と同様な方法で得、粉末触媒成分５、６を得た。
粉末触媒成分１と粉末触媒成分３〜６を、触媒１と同様にに粉砕混合及び粒状成型し、触媒２〜５を得た。
【００２０】
（触媒６、７の調製）
上記触媒１の調製法において、粉末触媒成分１（Ｐｔ／γ−Ａｌ2Ｏ3）に硝酸銅と硝酸亜鉛と硝酸アルミニウム水溶液（溶液７）、または硝酸クロム、硝酸亜鉛の水溶液（溶液８）を各々含浸させ、攪拌して蒸発乾固後に３００℃で５時間焼成を行い、粉末触媒６、７を得た。粉末触媒成分１に対する担持量は、粉末触媒６はＣｕ：５重量％、Ｚｎ：４重量％、Ａｌ：１重量％、粉末触媒７は、Ｃｒ：５重量％、Ｚｎ：５重量％であった。この粉末は触媒１と同様と同様な方法に粒状触媒とし、触媒６、７を得た。
【００２１】
（比較触媒１、２、３）
上記触媒１の調製法において、粉末触媒成分１のγ−Ａｌ2Ｏ3に担持する触媒として、塩化白金酸の代わりに、塩化ルテニウム、塩化ニッケルの各水溶液を各々含浸して粉末触媒化し、各々金属でＲｕ：１％、Ｎｉ：１２％を担持させた。本粉末触媒成分を比較粉末１、比較粉末２とした。さらに、触媒１と同様な方法で３ｍｍφの粒状触媒を調製し、比較触媒１、  ２を得た。
さらに、粉末触媒成分１のみにおいて、触媒１と同様に粒状触媒を調製し、比較触媒３を得た。
【００２２】
実施例２
（ジメチルエーテル水蒸気改質試験：反応条件１）
上記触媒１〜７、比較触媒１、２、３を用いて、以下の条件においてジメチルエーテルの水蒸気改質試験を行った。原料はジメチルエーテル（ＣＨ3ＯＣＨ3）と水蒸気、空気を［水蒸気／ジメチルエーテル（Ｃ１ベース）］＝４．０（モル比）の条件で混合させ、２０ｃｃ充填した触媒層（３ｍｍφペレット充填：円筒形：径２６ｍｍφ、長さ２５ｍｍ）を触媒層平均温度４５０℃、５５０℃に保持し、上記原料をＧＨＳＶ５０００ｈ-1（流量１００Ｌ／ｈ）で供給した。
【００２３】
反応管出口ガス組成の炭化水素はガスクロマトグラムで分析した。ジメチルエーテル転化率（η）は＝［１−出口ジメチルエーテル／入口ジメチルエーテル（Ｃ１ベース）］×１００にて求めた。また、生成物の水素濃度、ＣＯ濃度、ＣＨ4濃度（いずれもドライベース）もガスクロマトグラフ法にて求めた。上記触媒の活性評価試験結果を表１に示す。
【００２４】
【表１】
0004175452.tif 000002
【００２５】
上記結果より、本発明に係る触媒１〜７はいずれの反応温度においてもジメチルエーテル転化率９０％以上、水素濃度６０％以上、ＣＨ4副生率５％以下、ＣＯ濃度７％以下となり、低温で高効率にて水素を製造でき、ＣＨ4やＣＯの副生物が少ないことを確認した。しかし、比較触媒１、２は何れも５５０℃以下においてＣＨ4の副生が多く、さらに、比較触媒３はＣＯの副生が多いことがわかる。
なお、本発明の触媒１〜７において、十分な水素製造活性を有し、かつＣＨ4およびＣＯが少ない理由として、メタネーション作用が低いＰｔを活性金属に用いた粉末触媒成分１とＣＯシフト活性を有するＢ成分のハイブリッド作用によると考えられる。
【００２６】
実施例３
上記触媒１を用いて、実施例２で行った水蒸気改質条件において、空気／ジメチルエーテル（Ｃ１ベース）：１．５、２．５（モル比）の空気を供給し，オートサーマル条件において活性評価を行った。さらに、水蒸気／ジメチルエーテル（Ｃ１ベース）モル比の影響についても検討を行った。表２に温度触媒温度４５０℃、５５０℃の試験条件と活性評価結果を示す（Ｒｕｎ番号１１〜１５）。
【００２７】
【表２】
0004175452.tif 000003
【００２８】
表２に示す試験結果より、本発明に係る触媒１を用いて、空気を添加したオートサーマル条件や部分酸化条件、および種々の空気、水蒸気分圧条件においても４５０℃程度で十分なジメチルエーテル分解活性を有し、さらにＣＨ4、ＣＯの副生もないことを確認した。
【００２９】
【発明の効果】
上記したところから明らかなように、本発明によれば、ジメチルエーテルの改質反応と、ＣＯシフト反応とを効率的に単一の触媒で、しかも低温で行うことを可能とするジメチルエーテル改質触媒およびジメチルエーテルの改質方法が提供される。